(57)【要約】【課題】  生産性が高い電極シートを提供することを課題とする。【解決手段】  電極の巻回群を有する電池用の電極シートは、集電体の両面に電極合剤が塗布されてなる電極シートであって、該電極シートが、集電体の長手方向の両端部において上下面ともに電極合剤が塗布されていない未塗布部を有し、かつ該未塗布部の内少なくとも一端の表裏面の電極合剤塗布端が電極シートの長手方向に０．３ｍｍ以上、３０ｍｍ以下のズレを有し、プレス加工して作成される。【選択図】  図１
2007305598.tif 000002
【特許請求の範囲】
【請求項１】
電極の巻回群を有する電池用の電極シートにおいて、集電体の両面に電極合剤が塗布されてなる電極シートであって、該電極シートが、集電体の長手方向の両端部において上下面ともに電極合剤が塗布されていない未塗布部を有し、かつ該未塗布部の内少なくとも一端の表裏面の電極合剤塗布端が電極シートの長手方向に０．３ｍｍ以上、３０ｍｍ以下のズレを有し、プレス加工して作成される電極シート。
【請求項２】
電極シートの長手方向における電極合剤の両塗布端が電極シートの長手方向に０．３ｍｍ以上、３０ｍｍ以下のズレを有している請求項１記載の電極シート。
【請求項３】
前記集電体の厚みが５μｍ以上、３０μｍ以下である請求項１記載の電極シート。
【請求項４】
前記電極シートの表裏面に塗布されている電極合剤の乾燥膜厚がそれぞれ前記集電体の厚みよりも厚い請求項１〜３のいずれか１項に記載の電極シート。
【請求項５】
前記表裏面の電極合剤塗布端が長手方向に０．５ｍｍ以上、１０ｍｍ以下のズレを有している請求項１〜４のいずれか１項に記載の電極シート。
【請求項６】
前記長手方向における表裏面の電極合剤の各一端が互いに０．３ｍｍ以上、３０ｍｍ以下のズレを有し、各他端も互いに０．３ｍｍ以上、３０ｍｍ以下のズレを有する請求項１〜４のいずれか１項に記載の電極シート。
【請求項７】
前記長手方向における表裏面の電極合剤の各一端が互いに０．３ｍｍ以上、３０ｍｍ以下のズレを有し、各他端のズレは０ｍｍ以上、０．３ｍｍ未満である請求項１〜４のいずれか１項に記載の電極シート。
【請求項８】
前記集電体はアルミニウム又は銅からなる請求項１〜４のいずれか１項に記載の電極シート。
【請求項９】
前記電極シートの表裏面に塗布されている電極合剤の乾燥膜厚がそれぞれ３０μｍ以上、４００μｍ以下である請求項３記載の電極シート。
【請求項１０】
前記表裏面の電極合剤塗布端が長手方向に０．３ｍｍ以上、２ｍｍ以下のズレを有している請求項５記載の電極シート。
【請求項１１】
前記表裏面の電極合剤塗布端が長手方向に２ｍｍ以上、１０ｍｍ以下のズレを有している請求項５記載の電極シート。
【請求項１２】
電極の巻回群を有する電池において、各々が集電体の両面に電極合剤が塗布後、プレスされてなる正極シート及び負極シートを有する電池であって、該正極及び負極シートのうち少なくとも一方が、集電体の長手方向の両端部において上下面ともに電極合剤が塗布されていない未塗布部を有し、かつ該未塗布部の内少なくとも一端の表裏面の電極合剤塗布端が該シートの長手方向にそれぞれ０．３ｍｍ以上、３０ｍｍ以下のズレを有している電池。
【請求項１３】
（ａ）集電体の両面に電極合剤を塗布及び乾燥し、電極シートの長手方向の一端において、集電体の上下面ともに電極合剤が未塗工である部分を有し、かつ該一端において両面の電極合剤塗布端が互いに０．３ｍｍ以上、３０ｍｍ以下ずれている電極合剤層を形成する工程と、
（ｂ）集電体上に形成された電極合剤層を加圧プレスする工程の初期において、集電体のみと、片面のみ合剤層が塗布されている部分と、両面とも合剤層が塗布されている部分との三段階で加圧プレスして電極シートを形成する工程と、
（ｃ）電極シートを巻回して電極群を形成する工程と
を含む電極シートの製造方法。
【請求項１４】
前記工程（ａ）は、
（ａ−１）集電体上にテープを形成する工程と、
（ａ−２）前記テープを覆うように前記集電体上に電極合剤層を形成する工程とを含み、
前記工程（ｂ）は、（ｂ−１）前記テープをその上の電極合剤層と共に集電体上から除去する工程を含む請求項１３記載の電極シートの製造方法。
【請求項１５】
（ａ）集電体の両面に電極合剤を塗布及び乾燥し、電極シートの長手方向の一端において、集電体の上下面ともに電極合剤が未塗工である部分を有し、かつ該一端において両面の電極合剤塗布端が互いに０．３ｍｍ以上、３０ｍｍ以下ずれている電極合剤層を形成する工程と、
（ｂ）集電体上に形成された電極合剤層を加圧プレスする工程の初期において、集電体のみと、片面のみ合剤層が塗布されている部分と、両面とも合剤層が塗布されている部分との三段階で加圧プレスして電極シートを形成する工程と、
（ｃ）電極シートを巻回して電極群を形成する工程と、
（ｄ）電極群を電池缶に収納する工程と
を含む電池の製造方法。
【発明の詳細な説明】
【技術分野】
【０００１】
本発明は、生産性が向上し、かつ高放電電位で寿命安定性に優れ、安全性も高い非水２次電池に使用可能な電極シートの塗布技術に関するものである。
【背景技術】
【０００２】
近年、二次電池を搭載する機器の開発が進む中で、高容量の二次電池の必要性が急速に高まっている。その必要性のため、従来のニッケルカドミウム電池、ニッケル水素電池に代わり、リチウムイオン二次電池の開発が進んでいる。リチウムイオン二次電池は、従来の二次電池に比べると高容量であるが、近年の電子機器の発達はめざましく、更に高容量化が望まれている。電池の高容量化のためには、電極材料の開発は当然として、電池容器内に充填する電極材料の量を増やすことが検討されている。電極材料の量を増やすためには、塗布する電極材料を増やすこと、及び塗布後の電極シートを加圧プレスして電極材料の空隙率を減らすことなどが試みられている。
【０００３】
図３は、従来技術による電極シートの長手方向に沿った電極シートの断面図である。通常、電極シートは集電体５１の両面に電極材料を含む塗布液（以下合剤塗布液という）が塗布され、集電体５１の両面に合剤層５２ａ、５２ｂが形成される。両面の合剤層５２ａ、５２ｂの膜厚の合計は集電体５１の厚みより大きく、合剤層５２ａ、５２ｂの空隙率は加圧プレス後１０％〜３０％に制御されている。
【０００４】
しかしながら、上記の電極シートを用いると加圧プレス工程で電極シートが切断されるなどの故障が発生しやすく、製造適性上の問題があった。すなわち、プレスローラにより、矢印５３の方向に電極シートを搬送すると、まず合剤層が塗布されていない集電体５１の部分がプレスされ、その後合剤層５２ａ、５２ｂが塗布されている集電体５１の部分がプレスされる。プレスされる厚さは、集電体５１のみの厚さから、集電体５１と合剤層５２ａ、５２ｂを合わせた厚さに変化する。この厚さの変化は、急峻であるので、厚さの変化部５４で集電体５１が切断されやすい。
【０００５】
また、上記の厚さの変化があるため、電池組み立ての際、電極シートとセパレーターとを重ねて巻回するときに巻はじめ部分（合剤層が塗布されていない集電体５１の部分）が均一な円弧を形成しにくく、均一な巻回群が得にくいという欠点があった。
【発明の開示】
【発明が解決しようとする課題】
【０００６】
本発明の第一の目的は、電極の製造工程で切断等の故障の少ない工程適性のある電極シートを提供することである。
【０００７】
本発明の第二の目的は、電極の巻回群の真円度を高めることのできる電極シートを提供することである。
【０００８】
本発明の第三の目的は、上記の電極シートを用い、高容量の二次電池を提供することである。
【課題を解決するための手段】
【０００９】
本発明の一観点によれば、電極の巻回群を有する電池用の電極シートは、集電体の両面に電極合剤が塗布されてなる電極シートであって、該電極シートが、集電体の長手方向の両端部において上下面ともに電極合剤が塗布されていない未塗布部を有し、かつ該未塗布部の内少なくとも一端の表裏面の電極合剤塗布端が電極シートの長手方向に０．３ｍｍ以上、３０ｍｍ以下のズレを有し、プレス加工して作成される。
【発明の効果】
【００１０】
本発明のように、両面の電極合剤塗布端を０．３ｍｍ以上、３０ｍｍ以下ずらすことにより、高い生産性を有する電極シートを得ることができる。
【発明を実施するための最良の形態】
【００１１】
本発明の好ましい態様は以下の通りであるが、これらは１例であって、これらに限定する必要はない。
【００１２】
電極シートは、種々の電池に適用することができるが、以下、一例として、リチウムを活物質とする非水二次電池について詳述する。
【００１３】
図１（Ａ）〜（Ｄ）は、本発明の一実施形態による電極シートの製造方法を示す。電極シートは、正極シートと負極シートの総称である。以下の製造方法は、正極シートと負極シートのいずれにも適用することができる。
【００１４】
図１（Ａ）において、電極集電体２１は、図の水平方向が長手方向であり、図の奥行方向が幅であり、図の垂直方向が厚さである。電極集電体２１は、電荷を集める働きを有すると共に、電極の支持体でもある。電極集電体２１の形状は、例えば矩形の薄いシートである。その厚さは、約５μｍ以上、３０μｍ以下が好ましい。
【００１５】
電極集電体２１は、材質として、正極にはアルミニウム、ステンレス鋼、ニッケル、チタン、またはこれらの合金を用い、負極には銅、ステンレス鋼、ニッケル、チタン、またはこれらの合金を用い、形態としては、箔、エキスパンドメタル、パンチングメタル、金網である。電極集電体２１は、特に、正極にはアルミニウム箔、負極には銅箔が好ましい。
【００１６】
電極集電体２１の上面（表面）にテープ２２ａを貼り付け、下面（裏面）にテープ２２ｂを貼り付ける。テープ２２ａと２２ｂの厚さは、共に１０〜１００μｍであり、好ましくは２０〜８０μｍ、特に好ましくは３０〜５０μｍである。上面のテープ２２ａの一端と下面のテープ２２ｂの一端とは、長手方向に長さＬ１だけずれている。テープ２２ａと２２ｂは、どちらが長く（突出し）てもよい。長さＬ１は、０．３ｍｍ以上、３０ｍｍ以下が好ましい。
【００１７】
図１（Ｂ）に示すように、電極集電体２１及びテープ２２ａの上面を覆うように電極合剤２３ａを塗布し、電極集電体２１及びテープ２２ｂの下面を覆うように電極合剤２３ｂを塗布する。電極合剤２３ａ、２３ｂは、後の乾燥工程及びプレス工程を終えた後に、所定の厚さになるように調整して塗布する。電極合剤２３ａ、２３ｂの成分は、後に説明する。当該塗布後、電極シートを乾燥、脱水する。乾燥すると、電極合剤２３ａ、２３ｂはその中に空隙を生じ、体積膨張する。図１（Ｂ）は、乾燥後の状態を示す。
【００１８】
乾燥後、上面テープ２２ａと下面テープ２２ｂを電極集電体２１から剥離する。上面テープ２２ａは、その上面の電極合剤層と共に剥離され、下面テープ２２ｂはその下面の電極合剤層と共に剥離される。図１（Ｃ）に示すように、電極集電体２１の上面には電極合剤層２４ａが残され、電極集電体２１の下面には電極合剤層２４ｂが残される。上面の電極合剤層２４ａの一端と下面の電極合剤層２４ｂの一端とは、長手方向に長さＬ１だけずれる。
【００１９】
テープを剥離した後、電極シートを矢印２６の方向に搬送し、プレスローラにより電極シートを厚さ方向にプレスする。まず、電極合剤層２４ａと２４ｂのいずれも塗布されていない部分３１がプレスされ、次に電極合剤層２４ｂのみが塗布されている部分３２がプレスされ、次に電極合剤層２４ａと２４ｂの両方が塗布されている部分３３がプレスされる。電極シートの厚さは、上記の３段階に分けて、徐々に厚くなるので、厚さ変化による衝撃力をやわらげることができる。衝撃力をやわらげることにより、プレスの際に電極シートが切れる事故を減少させることができる。
【００２０】
図１（Ｄ）に示すように、上記のプレスにより後の電極合剤層２５ａと２５ｂの厚さは薄くなる。その後、電極集電体２１を所定箇所２８で裁断する。最終的な電極シートの寸法は、以下のようになる。電極集電体２１の厚さは５μｍ以上、３０μｍ以下が好ましい。電極合剤層２５ａと２５ｂは、それぞれ電極集電体２１の厚さ以上であることが好ましい。より好ましくは、電極合剤層２５ａと２５ｂの厚さはそれぞれ３０μｍ以上、４００μｍ以下である。電極合剤層２５ａと２５ｂとの長手方向のずれＬ１は、０．３ｍｍ以上、３０ｍｍ以下が好ましい。特にずれＬ１は０．５ｍｍ以上、１０ｍｍ以下が好ましい。
【００２１】
上記の０．３ｍｍ以上、３０ｍｍ以下のズレＬ１を有することにより、プレスによる電極の切断や、巻回の不均一性の問題が改良される。これら２つの問題を改良するための最適値はそれぞれ異なっている。プレスによる電極の切断を避けるためのズレ量Ｌ１の最適値は、０．３ｍｍ以上、２ｍｍ以下であり、巻回の不均一性を改善するためのズレ量Ｌ１のより好ましい値は２ｍｍ以上、１０ｍｍ以下であり、最適値は３ｍｍ以上、７ｍｍ以下である。
【００２２】
上記のように、電極集電体２１上にテープ２２ａ、２２ｂを貼る位置を調整することにより、ずれ量Ｌ１を高精度で制御することができる。なお、図１（Ａ）〜（Ｄ）は、電極シートの一端のみを示しているが、次に電極シートの全体を示す。電極シートの左端だけでなく、右端も上記の方法で形成することができる。電極シートの製造方法は、例えば特願平９−４２６５５号の図５に示す方法を適用することができる。
【００２３】
図４（Ａ）〜（Ｃ）は、電極シートの全体を示す図であり、電極集電体とその両面に塗布される電極合剤層の関係を示す。
【００２４】
図４（Ａ）に示すように、電極集電体４１の上面に電極合剤層４２ａを塗布し、下面に電極合剤層４２ｂを塗布する。上面の電極合剤層４２ａは、下面の電極合剤層４２ｂに比べ、左端ＬＴが右側（電極シートの中央部の方向）にずれ、右端ＲＴが右側（電極シートの右端の方向）にずれている。電極シートの長手方向の両端は断面形状が並進対称である。電極合剤層４２ａと４２ｂは、長さがほぼ同じである。
【００２５】
また、図４（Ｂ）に示すように、電極集電体４１の上面に電極合剤層４３ａを塗布し、下面に電極合剤層４３ｂを塗布する。上面の電極合剤層４３ａは、下面の電極合剤層４３ｂに比べ、左端ＬＴが右側（電極シートの中央部の方向）にずれ、右端ＲＴが左側（電極シートの中央部の方向）にずれている。電極シートの長手方向の両端は、断面形状が鏡面対称である。
【００２６】
さらに、図４（Ｃ）に示すように、電極集電体４１の上面に電極合剤層４４ａを塗布し、下面に電極合剤層４４ｂを塗布する。上面の電極合剤層４４ａは、下面の電極合剤層４４ｂに比べ、左端ＬＴが右側（電極シートの中央部の方向）にずれ、右端ＲＴが電極シートの長手方向にそろっている。電極合剤層４４ａと４４ｂは電極シートの長手方向において、左端ＬＴのみがずれ、右端ＲＴはずれていない又は０．３ｍｍ未満のズレである。
【００２７】
図４（Ａ）〜（Ｃ）に示すように、種々のずれを形成することができる。特に、電極合剤層４２ａと４２ｂの長さがほぼ同じになり、製造工程が簡単になるので、図４（Ａ）に示した電極合剤層４２ａと４２ｂの関係が好ましい。
【００２８】
電極シートにおける電極合剤層のずれＬ１は、上記の説明のように、テープを貼り付けることにより調整することができるが、これに限定されない。電極集電体にテープを貼らずに電極集電体の上面及び下面に電極合剤層を塗布する開始位置を制御することにより、ずれＬ１を調整してもよい。また、一方の面は、テープを貼って塗布端の位置を決め、他方の面は塗布する開始位置を制御してもよい。さらに、均一に塗布した電極合剤層を機械的に削り取ることにより、塗布端の位置を制御し、ずれＬ１を調整してもよい。
【００２９】
図１（Ｄ）に示す電極シートの未塗布部２９には、リード板（図示せず）が取り付けられる。上記の方法により、正極シートと負極シートを作成する。正極シートと負極シートを、間にセパレータを挟んで、巻回機で巻回する。電極シートは、上記のように３段階に分けて徐々に厚くなるので、巻回しやすく、真円度の高い電極の巻回群を作成することができる。巻回群の作成方法は、例えば特願平９−４２６５５号の図１に示す方法を適用することができる。
【００３０】
図２は、シリンダー型電池の断面図である。電池の形状はシリンダー、角のいずれにも適用できる。電池は、セパレーター１０と共に巻回した電極シート８、９を電池缶１１に挿入し、電池缶１１と負極シート９を電気的に接続し、電解液１５を注入し封口して形成する。電池蓋１２は正極端子を有し、ガスケット１３を介して電池缶１１の上部口に嵌合される。正極シート８は、電池蓋１２に電気的に接続される。この時、安全弁１４を封口板として用いることができる。更に電池の安全性を保証するために正温度係数（ＰＴＣ）素子１６を用いるのが好ましい。
【００３１】
図１（Ｂ）に示す電極合剤２３ａと２３ｂは、正極シートでは正極合剤であり、負極シートでは負極合剤である。正極あるいは負極合剤には、それぞれ正極活物質あるいは負極材料の他、それぞれに導電剤、結着剤、分散剤、フィラー、イオン導電剤、圧力増強剤や各種添加剤を含むことができる。
【００３２】
正極活物質は、軽金属を挿入放出できるものであれば良いが、好ましくはリチウム含有遷移金属酸化物であり、更に好ましくはＬｉx ＣｏＯ2 、Ｌｉx ＮｉＯ2 、Ｌｉx Ｃｏa Ｎｉ1-a Ｏ2 、Ｌｉx Ｃｏb Ｖ1-b Ｏz 、Ｌｉx Ｃｏb Ｆｅ1-b Ｏz 、Ｌｉx Ｍｎ2 Ｏ4 、Ｌｉx ＭｎＯ2 、Ｌｉx Ｍｎ2 Ｏ3 、Ｌｉx ＭｎbＣｏ2-b Ｏz 、Ｌｉx Ｍｎb Ｎｉ2-b Ｏz 、Ｌｉx Ｍｎb Ｖ2-b Ｏz 、Ｌｉx Ｍｎb Ｆｅ1-b Ｏz （ここでｘ＝０．０５〜１．２、ａ＝０．１〜０．９、ｂ＝０．８〜０．９８、ｚ＝１．５〜５）である。
【００３３】
以下、本明細書で言う軽金属とは、周期律表第１Ａ族（水素を除く）及び第２Ａ族に属する元素であり、好ましくはリチウム、ナトリウム、カリウムであり、特にリチウムであることが好ましい。
【００３４】
負極材料は、軽金属を挿入放出できるものであれば良いが、好ましくは黒鉛（天然黒鉛、人造黒鉛、気相成長黒鉛）、コークス（石炭または石油系）、有機ポリマー焼成物（ポリアクリロニトリルの樹脂または繊維、フラン樹脂、クレゾール樹脂、フェノール樹脂）、メゾフェースピッチ焼成物、金属酸化物、金属カルコゲナイド、リチウム含有遷移金属酸化物及びカルコゲナイドである。
【００３５】
特に、Ｇｅ，Ｓｎ，Ｐｂ，Ｂｉ，Ａｌ，Ｇａ，Ｓｉ、Ｓｂの単独あるいはこれらの組み合わせからなる酸化物、カルコゲナイドが好ましい。更に、これらに網目形成剤として知られているＳｉＯ2 ，Ｂ2 Ｏ3 ，Ｐ2 Ｏ5 ，Ａｌ2 Ｏ3 ，Ｖ2Ｏ5 などを加えて非晶質化させたものが特に好ましい。これらは化学量論組成のものであっても、不定比化合物であっても良い。
【００３６】
これらの化合物の好ましい例として以下のものを上げることができるがこれらに限定されるものではない。
【００３７】
ＧｅＯ、ＧｅＯ2 、ＳｎＯ、ＳｎＯ2 、ＳｎＳｉＯ3 、ＰｂＯ、ＳｉＯ、Ｓｂ2 Ｏ5 、Ｂｉ2 Ｏ3 、Ｌｉ2 ＳｉＯ3 、Ｌｉ4 Ｓｉ2 Ｏ7 、Ｌｉ2 ＧｅＯ3 、ＳｎＡｌ0.4 Ｂ0.5 Ｐ0.5 Ｋ0.1 Ｏ3.65、ＳｎＡｌ0.4 Ｂ0.5 Ｐ0.5 Ｃｓ0.1 Ｏ3.65、ＳｎＡｌ0.4 Ｂ0.5 Ｐ0.5 Ｋ0.1 Ｇｅ0.05Ｏ3.85、ＳｎＡｌ0.4 Ｂ0.5 Ｐ0.5 Ｋ0.1 Ｍｇ0.1 Ｇｅ0.02Ｏ3.83、ＳｎＡｌ0.4 Ｂ0.4 Ｐ0.4 Ｂａ0.08Ｏ3.28、ＳｎＡｌ0.5 Ｂ0.4 Ｐ0.5 Ｍｇ0.1 Ｆ0.2 Ｏ3.65、ＳｎＡｌ0.4 Ｂ0.5 Ｐ0.5 Ｃｓ0.1 Ｍｇ0.1 Ｆ0.2 Ｏ3.65、ＳｎＢ0.5 Ｐ0.5 Ｃｓ0.05Ｍｇ0.05Ｆ0.1 Ｏ3.03、Ｓｎ1.1 Ａｌ0.4 Ｂ0.4 Ｐ0.4 Ｂａ0.08Ｏ3.34、Ｓｎ1.2 Ａｌ0.5 Ｂ0.3 Ｐ0.4 Ｃｓ0.2 Ｏ3.5 、ＳｎＳｉ0.5 Ａｌ0.2 Ｂ0.1 Ｐ0.1 Ｍｇ0.1 Ｏ2.8 、ＳｎＳｉ0.5 Ａｌ0.3 Ｂ0.4 Ｐ0.5 Ｏ4.30、ＳｎＳｉ0.6 Ａｌ0.1 Ｂ0.1 Ｐ0.1 Ｂａ0.2 Ｏ2.95、ＳｎＳｉ0.6 Ａｌ0.4 Ｂ0.2 Ｍｇ0.1 Ｏ3.2 、Ｓｎ0.9 Ｍｎ0.3 Ｂ0.4 Ｐ0.4 Ｃａ0.1 Ｒｂ0.1 Ｏ2.95、Ｓｎ0.9 Ｆｅ0.3 Ｂ0.4 Ｐ0.4 Ｃａ0.1 Ｒｂ0.1 Ｏ2.95、Ｓｎ0.3 Ｇｅ0.7 Ｂａ0.1 Ｐ0.9 Ｏ3.35、Ｓｎ0.9 Ｍｎ0.1 Ｍｇ0.1 Ｐ0.9 Ｏ3.35、Ｓｎ0.2 Ｍｎ0.8 Ｍｇ0.1 Ｐ0.9 Ｏ3.35
さらに負極材料は、軽金属、特にリチウムを挿入して用いることができる。リチウムの挿入方法は、電気化学的、化学的、熱的方法が好ましい。
【００３８】
負極材料へのリチウム挿入量は、リチウムの析出電位に近似するまででよいが、負極材料当たり５０〜７００モル％が好ましい。特に１００〜６００モル％が好ましい。
【００３９】
正極及び負極中の導電剤は、グラファイト、アセチレンブラック、カーボンブラック、ケッチェンブラック、炭素繊維や金属粉、金属繊維やポリフェニレン誘導体であり、特にグラファイト、アセチレンブラックが好ましい。
【００４０】
正極及び負極中の結着剤は、ポリアクリル酸、カルボキシメチルセルロース、ポリテトラフルオロエチレン、ポリフッ化ビニリデン、ポリビニルアルコール、澱粉、再生セルロース、ジアセチルセルロース、ヒドロキシプロピルセルロース、ポリビニルクロリド、ポリビニルピロリドン、ポリエチレン、ポリプロピレン、ＳＢＲ（ｓｔｙｒｅｎｅ−ｂｕｔａｄｉｅｎｅ−ｔｕｂｂｅｒ）、ＥＰＤＭ（ｅｔｈｙｌｅｎｅ−ｐｒｏｐｙｌｅｎｅ−ｄｉｅｎｅｍｅｔｈｙｌｅｎｅｌｉｎｋａｇｅ）、スルホン化ＥＰＤＭ、フッ素ゴム、ポリブタジエン、ポリエチレンオキシドであり、特にポリアクリル酸、カルボキシメチルセルロース、ポリテトラフルオロエチレン、ポリフッ化ビニリデンが好ましい。これらは、粒子サイズが１ミクロン以下の水分散ラテックスとして使用するとより好ましい。
【００４１】
電池に使用できるセパレータ１０（図２）は、イオン透過度が大きく、所定の機械的強度を持ち、絶縁性の薄膜であれば良く、材質として、オレフィン系ポリマー、フッ素系ポリマー、セルロース系ポリマー、ポリイミド、ナイロン、ガラス繊維、アルミナ（Ａｌ2Ｏ3）繊維が用いられ、形態として、不織布、織布、微孔性フィルムが用いられる。特に、材質として、ポリプロピレン、ポリエチレン、ポリプロピレンとポリエチレンの混合体、ポリプロピレンとテフロンの混合体、ポリエチレンとテフロンの混合体が好ましく、形態として微孔性フィルムであるものが好ましい。特に、孔径が０．０１〜１μｍ、厚みが５〜５０μｍの微孔性フィルムが好ましい。
【００４２】
電池に使用できる電解液１５（図２）は、有機溶媒としてプロピレンカーボネート、エチレンカーボネート、ブチレンカーボネート、ジメチルカーボネート、ジエチルカーボネート、１，２−ジメトキシエタン、γ−ブチロラクトン、テトラヒドロフラン、２−メチルテトラヒドロフラン、ジメチルスフォキシド、ジオキソラン、１，３−ジオキソラン、ホルムアミド、ジメチルホルムアミド、ニトロメタン、アセトニトリル、蟻酸メチル、酢酸メチル、プロピオン酸メチル、燐酸トリエステル、トリメトキシメタン、ジオキソラン誘導体、スルホラン、３−メチル−２−オキサゾリジノン、プロピレンカーボネート誘導体、テトラヒドロ誘導体、ジエチルエーテル、１，３−プロパンサルトンの少なくとも１種以上を混合したもの、また電解質として、ＬｉＣｌＯ4 、ＬｉＢＦ4 、ＬｉＰＦ6 、ＬｉＣＦ3 ＳＯ3 、ＬｉＣＦ3 ＣＯ2 、ＬｉＡｓＦ6 、ＬｉＳｂＦ6 、ＬｉＢ10Ｃｌ10、低級脂肪族カルボン酸リチウム、ＬｉＡｌＣｌ4 、ＬｉＣｌ、ＬｉＢｒ、ＬｉＩ、クロロボランリチウム、四フェニルホウ酸リチウムの１種以上の塩を溶解したものが好ましい。特にプロピレンカーボネートあるいはエチレンカーボネートと１、２−ジメトキシエタン及び／あるいはジエチルカーボネートとの混合溶媒にＬｉＣＦ3ＳＯ3、ＬｉＣｌＯ4、ＬｉＢＦ4、及び／あるいはＬｉＰＦ6を溶解したものが好ましく、特に、少なくともエチレンカーボネートとＬｉＰＦ6を含むことが好ましい。
【００４３】
電池に使用できる有底電池外装缶１１（図２R>２）は、材質として、ニッケルメッキを施した鉄鋼板、ステンレス鋼板（ＳＵＳ３０４、ＳＵＳ３０４Ｌ，ＳＵＳ３０４Ｎ、ＳＵＳ３１６、ＳＵＳ３１６Ｌ、ＳＵＳ４３０、ＳＵＳ４４４等）、ニッケルメッキを施したステンレス鋼板（同上）、アルミニウムまたはその合金、ニッケル、チタン、銅であり、形状として、真円形筒状、楕円形筒状、正方形筒状、長方形筒状である。特に、外装缶が負極端子を兼ねる場合は、ステンレス鋼板、ニッケルメッキを施した鉄鋼板が好ましく、外装缶が正極端子を兼ねる場合は、ステンレス鋼板、アルミニウムまたはその合金が好ましい。
【００４４】
電池に使用できるガスケット１３（図２）は、材質として、オレフィン系ポリマー、フッ素系ポリマー、セルロース系ポリマー、ポリイミド、ポリアミドであり、耐有機溶媒性及び低水分透過性から、オレフィン系ポリマーが好ましく、特にプロピレン主体のポリマーが好ましい。さらに、プロピレンとエチレンのブロック共重合ポリマーであることが好ましい。
【００４５】
電池は必要に応じて外装材で被覆される。外装材としては、熱収縮チューブ、粘着テープ、金属フィルム、紙、布、塗料、プラスチックケース等がある。また、外装の少なくとも一部に熱で変色する部分を設け、使用中の熱履歴がわかるようにしても良い。
【００４６】
電池は必要に応じて複数本を直列及び／または並列に組み電池パックに収納される。電池パックには正温度係数抵抗体、温度ヒューズ、ヒューズ及び／または電流遮断素子等の安全素子の他、安全回路（各電池及び／または組電池全体の電圧、温度、電流等をモニターし、必要なら電流を遮断する機能を有す回路）を設けても良い。また電池パックには、組電池全体の正極及び負極端子以外に、各電池の正極及び負極端子、組電池全体及び各電池の温度検出端子、組電池全体の電流検出端子等を外部端子として設けることもできる。また電池パックには、電圧変換回路（ＤＣ−ＤＣコンバータ等）を内蔵しても良い。また各電池の接続は、リード板を溶接することで固定しても良いし、ソケット等で容易に着脱できるように固定しても良い。さらには、電池パックに電池残存容量、充電の有無、使用回数等の表示機能を設けても良い。
【００４７】
電池は様々な機器に使用される。特に、ビデオムービー、モニター内蔵携帯型ビデオデッキ、モニター内蔵ムービーカメラ、コンパクトカメラ、一眼レフカメラ、使い捨てカメラ、レンズ付きフィルム、ノート型パソコン、ノート型ワープロ、電子手帳、携帯電話、コードレス電話、ヒゲソリ、電動工具、電動ミキサー、自動車等に使用されることが好ましい。
【００４８】
以下に具体例を挙げ、本発明をさらに詳しく説明するが、発明の主旨を越えない限り、本発明は実施例に限定されるものではない。
【００４９】
まず、正極シートを作成した。図１（Ａ）に示すように、アルミニウム箔からなる厚さ２０μｍの正極集電体２１の両面に長さＬ１＝５ｍｍだけずらして、テープ２２ａと２２ｂを貼った。テープ２２ａと２２ｂの厚さは、共に４０μｍであった。正極合剤を形成するため、活物質としてＬｉＣｏＯ2（８７重量部）を用いた。導電剤として鱗片状黒鉛（６重量部）とアセチレンブラック（３重量部）を、結着剤としてポリテトラフルオロエチレン水分散物（３重量部）とポリアクリル酸ナトリウム（１重量部）を上記の活物質に加え、水を媒体として混練してスラリーを得た。得られたスラリー（正極合剤２３ａと２３ｂ）を正極集電体２１の両面にエクストルージョン法により塗布した。正極集電体２１の両面には、各厚さが１３０μｍの正極合剤層２３ａと２３ｂが形成された。この塗布物を乾燥した後、テープ２２ａと２２ｂをはぎ取った。その後、カレンダープレス機により圧縮成形、裁断して、幅５６ｍｍ長さ４００ｍｍで厚さ２５０μｍの帯状の正極を得た。上記のプレスにより正極が切断されるというトラブルは発生しなかった。
【００５０】
次に、負極シートを作成した。銅箔からなる厚さ１８μｍの負極集電体２１の両面に長さＬ１＝０．５ｍｍだけずらしてテープ２２ａと２２ｂを貼った。負極材料を形成するため、一酸化錫（７３．３重量部）、二酸化珪素（１９．５重量部）、酸化マグネシウム（３．５重量部）、酸化ほう素（３．７重量部）を乾式混合し、アルゴン雰囲気下で１０時間（１２００℃）焼成した後、冷却して粉砕し、平均粒径４．５μｍのＳｎＳｉ0.6Ｍｇ0.2Ｂ0.2Ｏ2.7を負極材料として得た。
【００５１】
負極合剤を形成するため、上記の負極材料（８８重量部）に導電剤として燐片状黒鉛（６重量部）、結着剤としてポリフッ化ビリニデンの水分散物（４重量部）とカルボキシメチルセルロース（１重量部）及び酢酸リチウム（１重量部）を加え、水を媒体として混練してスラリーを得た。得られたスラリー（負極合剤２３ａと２３ｂ）を上記の負極集電体２１の両面にエクストルージョン法により塗布し、正極と同様、乾燥、テープ剥離、圧縮成形、裁断して、幅５８ｍｍ長さ４４０ｍｍで厚さ７８μｍの帯状の負極を得た。正極と同様に、プレスにより負極が切断されるというトラブルは発生しなかった。
【００５２】
裁断の前に、低湿度雰囲気中（露点：−５０℃）で、上記で得られた正極と負極を脱水乾燥した。脱水乾燥は、遠赤外線ヒーターを用いて、温度２００〜２５０℃で２時間行った。その後、負極シート（銅集電体）の未塗布部にニッケル製のリード板を超音波溶接した。さらに、厚さ２０μｍの正極シート（アルミニウム集電体）の露出部にリード板を超音波溶接した。基材がポリイミドでシリコーン系粘着材を用いた粘着テープをリードの溶接部分に貼って保護した。図２に示すように、得られたリード付きの正極シート８、微多孔性ポリエチレンンフィルムセパレーター１０、負極シート９を用い、巻回機で巻回した。この巻回は、スムーズかつ容易に行うことができ、真円度の高い電極の巻回群が得られた。
【００５３】
この巻回体を負極端子を兼ねる、ニッケルメッキを施した鉄製の有底円筒型電池缶１１に収納した。電解質１５は、ＬｉＰＦ6とＬｉＢＦ4を１リットル当たり各々０．９，０．１ｍｏｌ含有し、溶媒がエチレンカーボネート、ジメチルカーボネート、ジエチルカーボネート、エチルプロピオネートの２：４：３：１の容量比の混合液からなる。この電解質１５を電池缶１１に注入した。正極端子を有する電池蓋１２をガスケット１３を介してかしめて円筒型電池を作製した。なお、正極端子１２は正極シート８と、電池缶１１は負極シート９とあらかじめリード端子により接続した。安全弁１４をガスケット１３を介して電池缶１１に取り付けた。以上の方法により、電池を作製した。
【００５４】
この電極シートは、ローラープレスや巻回時の形状の異常等の製造トラブルを起こさなかった。集電体上の電極合剤のずれＬ１を変えて、複数の電池を作製した。正極のずれＬ１が０．１ｍｍのものは、複数の正極のうちの一部がプレス時に切断を起こし、一部が巻回時に形状が均一でなく電池缶挿入ができないと云うトラブルが発生した。ずれＬ１を３０ｍｍを越えてずらしたものは、上記のようなトラブルは発生しなかったが、電池容量が大きく低下した。ずれＬ１は、０．３ｍｍ以上、３０ｍｍ以下が好ましい。
【００５５】
以上のように、電極集電体の両面に相互に長さＬ１だけずらして電極合剤層を設けることにより、電極シート製造時（特にプレス加工時）に電極シートが切断する不都合を減らすことができる。また、電極シートを高真円度で巻回して、電池缶に収めることができるので、電池の製造及び性能効率を高くすることができる。
【００５６】
以上実施例に沿って本発明を説明したが、本発明はこれらに制限されるものではない。たとえば、種々の変更、改良、組み合わせ等が可能なことは当業者に自明であろう。
【図面の簡単な説明】
【００５７】
【図１】本発明の実施の一形態による電極シートの製造方法を示す図である。
【図２】実施例に使用した円筒型電池の断面図を示したものである。
【図３】従来技術による電極シートを示す断面図である。
【図４】電極シートの断面図である。
【符号の説明】
【００５８】
８  正極シート
９  負極シート
１０  セパレーター
１１  電池缶
１２  電池蓋
１３  ガスケット
１４  安全弁
１５  電解液
１６  ＰＴＣ素子
２１、５１  電極集電体
２２  テープ
２３、５２  電極合剤
【図１】
2007305598.tif 000003
【図２】
2007305598.tif 000004
【図３】
2007305598.tif 000005
【図４】
2007305598.tif 000006